(57)【特許請求の範囲】
【請求項１】
ポリエチレンテレフタレート樹脂を第１成分、ナイロン−６樹脂を第２成分とし、繊維断面において２成分が交互に隣接して配置され、２成分のうち少なくとも１成分が２個以上に分割し、かつ各成分の少なくとも一部が繊維表面に露出している分割型複合短繊維において、該ナイロン−６樹脂の数平均分子量Mnが１２５００≦Mn≦１５５００であり、かつ複合短繊維の単繊維ヤング率が７５０〜１６００N/mm2および単繊維伸度が８０〜１６０％であることを特徴とする熱収縮性を有する分割型複合短繊維。
【請求項２】
請求項１に記載の分割型複合短繊維を少なくとも６０重量％含有し、三次元的絡合処理および熱収縮処理を施した短繊維不織布。
【請求項３】
ポリエチレンテレフタレート樹脂を第１成分、ナイロン６樹脂を第２成分とし、繊維断面において２成分が交互に隣接して配置され、２成分のうち少なくとも１成分が２個以上に分割し、かつ各成分の少なくとも一部が繊維表面に露出している分割型複合短繊維の製造方法であって、
ポリエチレンテレフタレート樹脂と、数平均分子量Mnが１２５００≦Mn≦１５５００のナイロン−６とを、溶融紡糸して、未延伸糸を得ること、
延伸温度を４０〜６０℃、延伸倍率を１．０〜３．０倍として、未延伸糸を延伸して、延伸糸を得ること、および
延伸糸を、乾燥温度を４０〜７０℃として、乾燥すること
を含む、分割型複合繊維の製造方法。
【発明の詳細な説明】
【０００１】
【発明の属する技術分野】
本発明は、分割性に優れ、かつ熱による収縮能を有する分割型複合短繊維およびこれを用いた短繊維不織布に関するものである。
【０００２】
【従来の技術】
従来から触感の良好な不織布として、繊度が０．５dtex以下のような極細繊維を使用してニードルパンチング法ら高圧水流法などの三次元的絡合処理を施すことにより、高密度で触感の良好な不織布を得ようとする試みがなされている。例えば、特開昭５４−９６１８１号公報には、金属スルホネートを含有するポリエステル系樹脂とポリアミド系樹脂で構成された分割型複合繊維からなるシート基材を膨潤剤を含む加熱浴中で処理し、分割剥離させるとともに２５％以上面積収縮させた不織布が開示されている。特開平２−９１２１６号公報には、ポリエステル系樹脂とポリアミド系樹脂で構成された分割型複合繊維を沸騰水中での急激な熱処理により構成樹脂の熱収縮差によって分割を促進させる技術が開示されている。あるいは、特開平８−８１８３２号公報には、ポリアルキレンテルフタレートを主とするポリエステル系重合体と非相溶性熱可塑性重合体からなる分割型複合繊維であって、一定値以上の乾熱収縮率差を利用して熱収縮によって分割を生じさせるポリエステル系分割型複合繊維が提案されている。
【０００３】
【発明が解決しようとする課題】
しかしながら、これらの繊維および不織布には以下のような問題点がある。特開昭５４−９６１８１号公報では、ポリエステル樹脂に金属スルホネートを含有させるためにコスト高となるだけでなく、膨潤剤を用いて分割および熱収縮させるため、水洗工程を必要とするなど工程性に問題がある。また、特開平２−９１２１６号公報では、沸騰水中あるいは５０℃以上の加熱水浴中で加熱収縮を施して１成分を急激に収縮させるので、１成分の繊度のみが極端に大きくなり、収縮後の不織布において均一な空隙を得にくいだけでなく、均一に収縮しない可能性がある。さらに、特開平８−８１８３２号公報では、繊維をウエブ状に積層してカレンダーロールなどの乾熱処理を施すので、高密度な不織布は得られるが、触感が硬くなり、極細繊維独特のソフトな風合いが得られなくなる。
本発明はこれらの実情に鑑み、高密度であり、かつ極細繊維独特のソフトな風合いを兼ね備えた不織布を得るのに好適な、分割性に優れ、かつ熱による収縮能を有する分割型複合短繊維を得ることを目的としてなされたものである。
【０００４】
【課題を解決するための手段】
すなわち本発明の熱収縮性を有する分割型複合短繊維は、ポリエステル系樹脂を第１成分、ナイロン−６樹脂を第２成分とし、繊維断面において２成分が交互に隣接して配置され、２成分のうち少なくとも１成分が２個以上に分割し、かつ各成分の少なくとも一部が繊維表面に露出している分割型複合短繊維において、該ナイロン−６樹脂の数平均分子量Mnが１２５００≦Mn≦１５５００であり、かつ複合短繊維の単繊維ヤング率が７５０〜１６００N/mm2 および単繊維伸度が８０〜１６０％であることを特徴とする。かかる構成を採ることにより、分割性に優れ、適度な熱収縮能を兼ね備えた分割型複合短繊維が得られる。
【０００５】
本発明において、第１成分がポリエチレンテレフタレート樹脂、第２成分がナイロン６樹脂であることが望ましい。
【０００６】
そして、前記分割型複合短繊維を少なくとも６０重量％含有し、三次元的絡合処理および熱収縮処理を施した短繊維不織布は、高密度であり、かつ極細繊維独特のソフトな風合いを兼ね備えた人工皮革、屋内あるいは車両用内装材などに好適な不織布となる。
以下、本発明の内容を具体的に説明する。
【０００７】
【発明の実施の形態】
本発明の分割型複合短繊維は、繊維断面において２成分が交互に隣接して配置され、２成分のうち少なくとも１成分が２個以上に分割し、かつ各成分の少なくとも一部が繊維表面に露出した構造であり、高圧水流処理など種々の分割処理により、極細繊維を発生させるものである。図１〜２に本発明の分割型複合短繊維における繊維断面の一例を示す。１は第１成分（ポリエステル系樹脂）、２は第２成分（ポリアミド系樹脂）である。前記分割型複合短繊維の分割数は、工程性および分割性を考慮し、８〜２４分割が好ましく、複合比（第１成分／第２成分の容積比）は、３０／７０〜７０／３０が好ましく、特に４０／６０〜６０／４０が好適である。また、本発明の分割型複合短繊維における分割後の繊度は、０．５５dtex以下であることが好ましい。０．５５dtexを超えると、分割処理後の熱収縮処理により収縮した極細繊維の繊度が大きくなるので、得られた短繊維不織布は極細繊維独特の風合いが得られなくなる。
【０００８】
また、一方の成分において、繊維表面に露出している部分が全繊維表面に対して５〜９５％であることが必要である。より好ましくは、２０〜８０％である。繊維表面に露出している部分の割合が５％未満、あるいは９５％を超えると、分割率の低下につながるので好ましくない。そして、一方の成分の繊維表面に露出している部分の割合は、両成分の樹脂粘度によって調節することが可能であり、例えば、ポリエステル系樹脂の極限粘度、ポリアミド系樹脂の数平均分子量、溶融紡糸時の押出機の混練条件、溶融紡糸温度などを変化させることで調節できる。
【０００９】
本発明の分割型複合短繊維に用いられるポリエステル系樹脂としては、エチレンテレフタレート系樹脂が好ましいが、共重合体はホモポリマーに比べて収縮挙動が大きいので、収縮差が大きく不織布化したときの風合いに影響を与えることから、極限粘度［η］が０．６≦［η］≦０．７であるポリエチレンテレフタレート樹脂が好適である。
【００１０】
本発明の分割型複合短繊維に用いられるポリアミド系樹脂としては、数平均分子量Mnが１２０００≦Mn≦１８０００の樹脂を用いることが好ましい。より好ましくは１２５００≦Mn≦１５５００である。ポリアミド系樹脂の数平均分子量Mnが１８０００を超えると、分割性に劣り、１２０００未満であると、溶融紡糸工程での生産性が悪くなり好ましくない。上記を満たすポリアミド系樹脂としては、ナイロン６を使用することが好ましい。
【００１１】
そして、本発明においては、ポリエステル系樹脂がポリエチレンテレフタレート樹脂、ポリアミド系樹脂がナイロン６樹脂からなる組み合わせが、分割性、工程性、およびコスト面からも有用である。
【００１２】
前記ポリエステル系樹脂およびポリアミド系樹脂からなる分割型複合短繊維における単繊維ヤング率は、７５０〜１６００N/mm2 であることが好ましい。より好ましくは、９００〜１５００N/mm2 である。本発明者等の実験によれば、ポリアミド系樹脂の数平均分子量を小さくすると、得られる複合短繊維の単繊維ヤング率が小さくなる傾向にある。そして、この単繊維ヤング率が分割型複合短繊維の熱収縮性および分割性に大きく影響することを見出し、上記範囲を満たすと、分割性に優れるとともに過度な収縮を引き起こすことのない適度な熱収縮性を有する分割型複合短繊維が得られるのである。その要因としては、ポリアミド系樹脂のヤング率がポリエステル系樹脂のヤング率に比べて小さく、ポリアミド系樹脂の数平均分子量が小さくなるほどポリエステル系樹脂のヤング率との間に隔たりが大きくなり、分割性に寄与したものと推定される。単繊維ヤング率が７５０N/mm2 未満であると、工程性が悪くなり、単繊維ヤング率が１６００N/mm2を超えると、分割率が低下するので好ましくない。
【００１３】
さらに、本発明の分割型複合短繊維における単繊維伸度が８０〜１６０％であることが好ましい。より好ましくは、８０〜１２０％である。単繊維伸度が８０％未満であると、収縮率が小さくなり、目的とする高密度な短繊維不織布が得られず、単繊維伸度が１６０％を超えると、収縮率が大きくなりすぎ、繊維ウェブの収縮加工時にしわなどが発生し易くなるからである。そして、前記単繊維ヤング率と単繊維伸度において、所定範囲を同時に満たすことにより、分割性に優れるとともに、適度な熱収縮能を有する分割型複合短繊維を得ることができる。
【００１４】
次に、本発明の分割型複合短繊維の製造方法について説明する。前記分割型複合短繊維は、その溶融紡糸温度、引取速度、延伸温度、延伸倍率などを調整することにより、単繊維伸度が８０〜１６０％、単繊維ヤング率が７５０〜１６００N/mm2   となるように調整して、所望の熱収縮挙動を有する分割性に優れた繊維を得ることができる。溶融紡糸温度は、両成分の粘度バランスを考慮して決定される。未延伸糸の引取速度は、２０００m/min未満で行うことが好ましい。引取速度が２０００m/minを超えると、引き取り時点で繊維の結晶の配向化が進むので好ましくない。未延伸糸の繊度は最終製品の繊度と延伸倍率とによって決定されるが、この場合４〜１２dtexであることが好ましく、未延伸糸の繊度が４dtex未満であると、溶融紡糸工程での糸切れが生じ易くなり、１２dtexを超えると、製品繊度が大きくなって分割後の繊度が大きくなるので、短繊維不織布において極細繊維特有の風合いが得られなくなるからである。
【００１５】
また、延伸温度は、低温にシフトするほど熱収縮率の大きな繊維が得られる傾向にあり、延伸倍率においても低倍率にシフトするほど収縮率が大きくなる。本発明では、延伸の工程性を考慮すると延伸温度は４０〜６０℃、延伸倍率は１．０〜３．０倍が好ましい。特に延伸倍率については、１．２〜２．５倍が良好である。延伸温度が４０℃未満であると、単繊維強力が低下し、カード通過性も悪くなり、延伸温度が６０℃を超えると、所望の熱収縮率が得られなくなる。また、延伸倍率が３．０倍を超えても、所望の熱収縮率が得られなくなる。
【００１６】
前記延伸により得られた延伸糸は、繊度１．０〜６．０dtexであることが好ましい。そして、繊維表面に界面活性剤等を付着後、捲縮を付与し、乾燥を行い所定の長さにカッターで切断される。乾燥温度は、低温にシフトするほど繊維の熱収縮率が大きくなる傾向にあり、好ましい乾燥温度は４０℃〜７０℃、さらに好ましくは４０〜６０℃である。乾燥温度が７０℃を超えると、所望の熱収縮率が得られず、４０℃未満であると、乾燥効率が悪く、生産性やコスト面で実用的でなくなるからである。また繊維長は、カード通過性を考慮すると３０〜１００mm、より好ましくは４０〜６０mmとするとよい。
【００１７】
このようにして得られた分割型複合短繊維は、適度な熱収縮性を有する繊維となる。ここでいう熱収縮性は、下記のように求めることができる。
［熱収縮性］
パラレルカードを用いて繊維を開繊して約１２０g/m2のカードウェブを作製する。そして、前記カードウェブにオリフィスが０．６mm間隔で設けられたノズルから水圧８MPa の高圧柱状水流を表裏各２回噴射し、６０℃の熱風乾燥機で乾燥した後、７０℃の温水中で得られた不織布を２０秒間浸漬して熱収縮処理を施し、（元の不織布面積−収縮後の不織布面積）を（元の不織布面積）で除して、１００を乗じた数値をウェブ収縮率とした。
【００１８】
上記により求めたウェブ収縮率は、２０〜４５％であることが好ましい。より好ましくは、２５〜３５％である。ウェブ収縮率が２０％未満であると、高密度な短繊維不織布が得られず、４５％を超えると、収縮時にしわが発生したり地合が乱れるほか、密度が非常に大きくなるために風合いの硬い短繊維不織布となるので好ましくない。
【００１９】
本発明の分割型複合短繊維は、主として不織布に利用され、繊維ウェブを作製した後、そのまま熱収縮処理を施してもよいが、少なくとも６０重量％含有し、三次元的絡合処理および熱収縮処理を施した短繊維不織布が、本発明の分割型複合短繊維の作用を十分に発揮することができるので好ましい。より好ましい含有量は、少なくとも８０重量％である。分割型複合短繊維の含有量が６０％未満であると、繊維ウェブが十分に収縮せず、高密度な短繊維不織布が得られないからである。
【００２０】
前記分割型複合短繊維は、ローラーカード等公知の方法によって開繊され、繊維ウェブ化される。そして繊維ウェブの目付が１００g/m2 以下の低目付である場合は、そのまま水流絡合などの三次元的絡合処理がなされる。一方、目付が１００g/m2 を超える場合には、例えば、クロスレイヤ法によって繊維ウェブを積層した後に、三次元的絡合処理がなされる。ここでいう三次元的絡合処理とは、ニードルパンチング法のようにバーブ付きの針でパンチングして繊維の厚み方向に繊維を絡合させてもよいし、高圧水流によって繊維を絡合させてもよい。特に、高圧水流絡合法によれば、分割型複合短繊維を三次元的の絡合させるのと同時に高度に分割させることができるので好適である。必要であれば、前記ニードルパンチング法と高圧水流絡合法とを組み合わせて絡合処理してもよい。
【００２１】
このようにして得られた絡合不織布は、熱処理により分割後発生した極細繊維および／または未分割の分割型複合短繊維を熱収縮させて高密度な短繊維不織布を得る。絡合不織布を熱収縮させる手段としては、乾熱、湿熱、蒸熱のいずれであってもよいが、温水に含浸させる方法が均一に熱がかかり、その結果として絡合不織布が均一に収縮するので好ましい。絡合不織布の収縮させるときの水温は５０℃以上が好ましく、より好ましくは７０〜８０℃である。水温が５０℃未満であると、収縮が不十分となるからである。収縮後は通常の方法で乾燥させるとよい。
【００２２】
そして、前記熱収縮条件は、絡合不織布の面積収縮率が１５〜５０％となるように調整するとよい。面積収縮率が１５％未満であると、高密度な短繊維不織布が得られず、面積収縮率が５０％を超えると、収縮時にしわが発生して地合が乱れるほか、密度が非常に大きくなるために風合いの硬い短繊維不織布となるからである。
【００２３】
【実施例】
以下、実施例にて本発明を詳細に説明する。なお、単繊維強力、単繊維伸度、単繊維ヤング率、不織布の厚み、および不織布分割率は、以下の方法で測定した。
【００２４】
［単繊維強力、単繊維伸度］
ＪＩＳ  Ｌ  １０１５に準拠し、引張試験機を用いて、試料のつかみ間隔を２０mmとしたときの荷重値および伸びを測定し、それぞれ単繊維強力および単繊維伸度とした。
【００２５】
［単繊維ヤング率］ＪＩＳ Ｌ １０１５に準拠し、上記方法で試験を行い、荷重−伸長曲線から初期引張抵抗度Ｐ（N/tex ）を求め、次式により算出した値を単繊維ヤング率とした。ただし、ρは繊維密度（g/cm3 ）とした。
単繊維ヤング率（ N/mm2 ）＝１０００×Ｐ×ρ
【００２６】
［厚み］
厚み測定器(商品名：DIAL  THICKNESS  GAUGE PEACOCK  MODEL  H： 株式会社大栄科学精器製作所製）を用い試料１cm2  あたり１８０ｇの荷重を加えた状態で測定した。
【００２７】
［不織布分割率］
不織布断面の観察部分を電子顕微鏡にて３００倍に拡大して任意に２カ所撮影し、撮影写真の分割している部分の面積を写真全体の面積で除した数値を分割率とした。
【００２８】
［不織布収縮率］
（元の不織布面積−収縮後の不織布面積）を（元の不織布面積）で除して、１００を乗じた数値を面積収縮率とした。
【００２９】
［実施例１］
第１成分として、融点が２５０℃、固有粘度が０．６４のポリエチレンテレフタレート樹脂（帝人（株）製：商品名NB-SD ）を用い、第２成分として融点が２２０℃、数平均分子量が１３０００のナイロン−６樹脂（宇部興産（株）製：商品名Ny1013）を用いて、図１に示すような両成分が互いに相手成分によって１６分割された菊花型断面を持つ複合繊維を、両成分の複合比は５０／５０、引取速度８５０m/minで溶融紡糸し、９．１dtexの未延伸糸を得た。
【００３０】
得られた未延伸糸を６０℃の温水中で２．２倍に延伸し、４．２dtexの延伸糸を得た。次いで、繊維油剤を約０．３重量％付着させ、スタッファボックスを通して機械捲縮を付与し、コンベア式熱風貫通型乾燥機を用い６０℃で乾燥させ、４５mmに切断して分割型複合短繊維を得た。
【００３１】
上記分割型複合短繊維は、クロスレイヤ法により目付２８０g/m2の積層ウェブ化され、ニードルルームにおいて５２本/cm2の条件でニードルパンチング処理を施した後、孔径０．１２mmのオリフィスが０．６mm間隔に設けられたノズルから８MPa の高圧水を表２回、裏２回噴射することにより、絡合と同時に分割が施されて、目付２５０g/m2の絡合不織布となした。
【００３２】
次いで、上記絡合不織布を７０℃の温水中に２０秒間浸漬して収縮処理を施し、６０℃の熱風乾燥機で乾燥させて、見かけ密度０．３３４g/cm3の短繊維不織布を得た。
【００３３】
［実施例２]
第２成分として、融点が２２０℃の数平均分子量１５０００のナイロン−６樹脂（宇部興産（株）製：商品名Ny1015）とした以外は、実施例１と同様の方法で、見かけ密度０．３５９g/cm3の短繊維不織布を得た。
【００３４】
［実施例３]
未延伸糸を６０℃の温水中で２．０倍延伸し、４．６dtexの延伸糸とした以外は、実施例１と同様の方法で、見かけ密度０．３４０g/cm3の短繊維不織布を得た。
【００３５】
［比較例１]
第２成分として、融点が２２０℃の数平均分子量１７５００のナイロン−６樹脂（宇部興産（株）製：商品名Ny1017XI）とし、図１に示すような両成分が互いに相手成分によって１６分割された菊花型断面を持つ複合繊維を、両成分の複合比は５０／５０、引取速度８５０m/min で溶融紡糸し、９．１dtexの未延伸糸を得て、８０℃の温水中で２．２倍延伸し、４．３dtexの延伸糸とした以外は実施例１と同様の方法で、見かけ密度０．２３２g/cm3の短繊維不織布を得た。
【００３６】
［比較例２]
第２成分として、融点が２２０℃の数平均分子量１８０００のナイロン−６樹脂（宇部興産（株）製：商品名Ny1018）とした以外は、実施例１と同様の方法で、見かけ密度０．２２７g/cm3の短繊維不織布を得た。
実施例１〜３および比較例１、２の繊維物性と不織布物性を表１に示す。
【００３７】
【表１】
0003856972.tif 000002
【００３８】
実施例１〜３は、ウェブ収縮率も大きく、熱収縮性に優れた分割型複合短繊維が得られ、これを不織布化すると、分割型複合短繊維が高度に分割した高密度な短繊維不織布が得られた。一方、比較例１においては、分割率は８０％以上であったが、ウェブ収縮率が小さく、高密度な短繊維不織布が得られなかった。また、比較例２では、ウェブ収縮率は比較的大きいが、分割性に劣り風合いの良好な短繊維不織布が得られなかった。
【００３９】
【発明の効果】
本発明は、ポリエステル系樹脂／ポリアミド系樹脂の２成分からなる分割型複合短繊維において、ポリアミド系樹脂の数平均分子量を所定の範囲とし、複合短繊維における単繊維ヤング率を所定の範囲となるように調整することにより、分割性に優れるとともに過度な収縮を引き起こすことのない適度な熱収縮性を有する繊維が得られる。
【００４０】
そして、本発明の分割型複合短繊維を少なくとも６０重量％含有し、三次元的絡合処理および熱収縮処理を施した短繊維不織布は、高密度であり、かつ極細繊維独特のソフトな風合いを兼ね備えた人工皮革、屋内あるいは車両用内装材などに好適である。
【図面の簡単な説明】
【図１】本発明の分割型複合短繊維における繊維断面の一例を示す。
【図２】本発明の分割型複合短繊維における繊維断面の別の一例を示す。
【符号の説明】
１．第１成分
２．第２成分
【図１】
0003856972.tif 000003
【図２】
0003856972.tif 000004